(57)【要約】【課題】アレルギーのおそれが少なく、適度な硬さ（弾性）を有して根管に挿入しやすく、長期的な使用のもとでも歯牙の破損などが生じにくい歯科用支台を提供する。【解決手段】歯科用支台１は、残存する天然歯の根管に挿入されて固定される挿入固定部２と、根管の開口からその根管の外側へ突出するように挿入固定部から連続して形成されて人工歯部を支持する支持部３と、を備える。挿入固定部２と支持部３とは、ポリオレフィン樹脂を５０重量％以上の主成分とする樹脂の一体成形品で、特にポリプロピレンが５０重量％以上を占めるポリプロピレンを主成分とする樹脂の一体成形品で構成される。【選択図】図１
2013215394.tif 000002
【特許請求の範囲】
【請求項１】
残存する天然歯の根管に挿入されて固定される挿入固定部と、前記根管の開口からその根管の外側へ突出するように前記挿入固定部から連続して形成されて人工歯部を支持する支持部と、を備え、それら挿入固定部と支持部とがポリオレフィン樹脂を５０重量％以上の主成分とする樹脂の一体成形品で構成されることを特徴とする歯科用支台。
【請求項２】
ポリプロピレンが５０重量％以上を占めるポリプロピレンを主成分とする樹脂の一体成形品からなる請求項１に記載の歯科用支台。
【請求項３】
前記挿入固定部と支持部とは、ポリプロピレンを６５〜９０重量％、ポリエチレン又はエチレンαオレフィンコポリマーを７〜２５重量％、ステアリン酸マグネシウムを０．０１〜２重量％、酸化チタンと酸化鉄の一方又は双方を０．００１〜１重量％、顔料を０．０００１〜１重量％含む共重合ポリプロピレン樹脂材料を主成分とする一体成形品からなる請求項２に記載の歯科用支台。
【請求項４】
前記挿入固定部と支持部とは、ポリプロピレンを７５〜８５重量％、ポリエチレン又はエチレンαオレフィンコポリマーを１５〜２０重量％、ステアリン酸マグネシウムを０．０３〜０．５重量％、酸化チタンと酸化鉄の一方又は双方を０．００３〜０．１重量％、顔料を０．００１〜０．１重量％含む共重合ポリプロピレン樹脂材料を主成分とする一体成形品からなる請求項２に記載の歯科用支台。
【請求項５】
口腔内において使用される歯科用支台を製造するために使用される樹脂材料であって、ポリプロピレンを６５〜９０重量％、ポリエチレン又はエチレンαオレフィンコポリマーを７〜２５重量％、ステアリン酸マグネシウムを０．０１〜２重量％、酸化チタンと酸化鉄の一方又は双方を０．００１〜１重量％、顔料を０．０００１〜１重量％含む共重合ポリプロピレン樹脂材料を主成分とするものであることを特徴とする歯科用樹脂材料。
【請求項６】
口腔内において使用される歯科用支台を製造するために使用される樹脂材料であって、ポリプロピレンを７５〜８５重量％、ポリエチレン又はエチレンαオレフィンコポリマーを１５〜２０重量％、ステアリン酸マグネシウムを０．０３〜０．５重量％、酸化チタンと酸化鉄の一方又は双方を０．００３〜０．１重量％、顔料を０．００１〜０．１重量％含む共重合ポリプロピレン樹脂材料を主成分とするものであることを特徴とする歯科用樹脂材料。
【発明の詳細な説明】
【技術分野】
【０００１】
本発明は歯科用支台および歯科用樹脂材料に関する。
【背景技術】
【０００２】
歯科治療の１つの形態として、例えば、歯の歯冠部が取り除かれた後に、歯根から歯髄をとって根管を空洞にして、支台（コア、core）を築造して、支台築造体あるいは支台歯を形成する治療がある。支台歯、あるいは支台築造体が一体化された歯に対しては、別に人工的に形成した歯冠部（歯冠補綴物）を被せて装着（例えば嵌合、接合、接着など）する。
【０００３】
例えば下記特許文献１では、嵌合接着力が弱くなった場合でも、陶材焼付前装冠が支台歯からはずれ難い冠補綴物が提案されている。
【先行技術文献】
【特許文献】
【０００４】
【特許文献１】特開平６−２２５８９０号公報
【発明の概要】
【発明が解決しようとする課題】
【０００５】
従来、支台築造体（支台）を構成する材質としては、例えば金属が用いられていた。しかし金属の場合、例えば、金属成分が溶け出して金属アレルギーを引き起こす可能性があった。また金属は弾性を欠いているために、根管の内部形状と必ずしも一致しない支台を根管に挿入しようとしても奥までしっかりと入らず、固定強度が不足し、無理に押し込むと折損することもある。さらに金属の支台の場合、長期に渡る使用で、歯牙（例えば支台以外の部分）が破損（破折）するおそれなどがある。したがって、金属以外で、適切な弾性、例えば天然歯に近い硬さを有する材質で支台を形成することが望ましいと考えられる。
【０００６】
そこで本発明が解決しようとする課題は、アレルギーの可能性が少なく、天然歯に近い硬さを有して、長期的な使用のもとでも歯牙の破損などを引き起こさない歯科用支台および歯科用樹脂材料を提供することにある。
【課題を解決するための手段】
【０００７】
上記課題を解決するために、本発明に係る歯科用支台は、残存する天然歯の根管に挿入されて固定される挿入固定部と、前記根管の開口からその根管の外側へ突出するように前記挿入固定部から連続して形成されて人工歯部を支持する支持部と、を備え、それら挿入固定部と支持部とがポリオレフィン樹脂を主成分（５０重量％以上含有する）とする樹脂の一体成形品で構成されることを特徴とする。これにより、ポリオレフィン樹脂を主成分とする樹脂の特性によって、アレルギーの可能性が小さく、また適度な弾性を有するため根管の奥まで挿入しやすくなって固定強度が増し、またその挿入時や長期の使用時にも破折が生じにくい歯科用支台が実現される。
【０００８】
またポリプロピレンが５０重量％以上を占めるポリプロピレンを主成分とする樹脂の一体成形品からなるとしてもよい。これにより、ポリプロピレンの特性によって、アレルギーの可能性が小さく、適度な硬さを有し、破折が生じにくい歯科用支台が実現される。
【０００９】
また前記挿入固定部と支持部とは、ポリプロピレンを６５〜９０重量％、ポリエチレン又はエチレンαオレフィンコポリマーを７〜２５重量％、ステアリン酸マグネシウムを０．０１〜２重量％、酸化チタンと酸化鉄の一方又は双方を０．００１〜１重量％、顔料を０．０００１〜１重量％含む共重合ポリプロピレン樹脂材料を主成分とする一体成形品からなるとしてもよい。これにより、適切な配合比率によるポリプロピレンの特性等によって、アレルギーの可能性が小さく、適度な硬さを有し、破折が生じにくい歯科用支台が実現される。
【００１０】
また前記挿入固定部と支持部とは、ポリプロピレンを７５〜８５重量％、ポリエチレン又はエチレンαオレフィンコポリマーを１５〜２０重量％、ステアリン酸マグネシウムを０．０３〜０．５重量％、酸化チタンと酸化鉄の一方又は双方を０．００３〜０．１重量％、顔料を０．００１〜０．１重量％含む共重合ポリプロピレン樹脂材料を主成分とする一体成形品からなるとしてもよい。これにより、適切な配合比率によるポリプロピレンの特性等によって、アレルギーの可能性が小さく、適度な硬さを有し、破折が生じにくい歯科用支台が実現される。
【００１１】
また本発明の樹脂材料は、口腔内において使用される歯科用支台を製造するために使用される樹脂材料であって、ポリプロピレンを６５〜９０重量％、ポリエチレン又はエチレンαオレフィンコポリマーを７〜２５重量％、ステアリン酸マグネシウムを０．０１〜２重量％、酸化チタンと酸化鉄の一方又は双方を０．００１〜１重量％、顔料を０．０００１〜１重量％含む共重合ポリプロピレン樹脂材料を主成分とするものであることを特徴とする。これにより、適切な配合比率によるポリプロピレンの特性等によって、アレルギーの可能性が小さく、適度な硬さを有し、破折が生じにくい歯科用支台が実現される。
【００１２】
また本発明の樹脂材料は、口腔内において使用される歯科用支台を製造するために使用される樹脂材料であって、ポリプロピレンを７５〜８５重量％、ポリエチレン又はエチレンαオレフィンコポリマーを１５〜２０重量％、ステアリン酸マグネシウムを０．０３〜０．５重量％、酸化チタンと酸化鉄の一方又は双方を０．００３〜０．１重量％、顔料を０．００１〜０．１重量％含む共重合ポリプロピレン樹脂材料を主成分とするものであることを特徴とする。これにより、適切な配合比率によるポリプロピレンの特性等によって、アレルギーの可能性が小さく、適度な硬さを有し、破折が生じにくい歯科用支台が実現される。なお上記で硬さとは微小な弾性を有することを意味するとしてもよい。
【図面の簡単な説明】
【００１３】
【図１】本発明の歯科用支台の１実施形態を示す図。
【図２】歯科用支台を装着した例を示す図。
【図３】本発明の歯科用支台の別の実施形態を示す図。
【図４】図３の歯科用支台を装着した例を示す図。
【発明を実施するための形態】
【００１４】
以下、本発明の実施例を図面を参照しつつ説明する。図１は、本発明の歯科用支台の一実施例を示す図である。図２は、その歯科用支台を歯に装着した状態の例を示す図である。なお以下では特に断らない限り、歯の根元方向を下、歯の先端方向を上と表現する。
【００１５】
歯科用支台１（支台）は、歯冠部分が大きく欠損した歯における根管に装着されて、人工的に形成された歯冠部を固定、支持する。図２では残存する天然歯における歯根４の根管４０が２本の断面の例が示されている。この例は、天然歯において歯肉部６よりも図示上方の歯冠部が全て欠損した例である。図１に示された歯科用支台１は、図２の根管４０の形状に適合する例とする。
【００１６】
具体的に歯科用支台１は挿入固定部２と支持部３とを備える。図２に示すように、挿入固定部２は残存する天然歯の歯根４の根管４０に挿入されて固定される。そして支持部３は、根管４０の開口からその根管４０の外側へ突出するように挿入固定部２から連続して形成されて、別に人工的に形成された歯冠部５（人工歯部）を支持する。
【００１７】
歯冠部５には、支持部３が隙間なく嵌合するように凹部５０が形成されている。挿入固定部２と根管４０との間、歯冠部５と支持部３の間、歯冠部５と歯根４との間などは、例えば歯科用接着剤８によって接着してもよい。なお歯冠部５と支持部３の間、歯冠部５と歯根４との間は接着せずに、歯冠部５を別の手段（例えば隣接する天然歯に連結するブリッジ部など）によって支持部３に固定してもよい。また根管４０の先端には支台１の装着に先立って、封止部７（例えば根管充填材）で根管４０の図示下方の端（根尖）を封止すればよい。
【００１８】
図１および図２に示された歯科用支台１は一例に過ぎず、患者の歯根４の残存状態や、根管４０の形状によって本発明の支台は多様な形態をとる。図３および図４には、根管４０が１本の場合が示されている。この場合も図１、図２と同様に、挿入固定部２は残存する天然歯の歯根４の根管４０に挿入されて固定され、支持部３は、根管４０の開口からその根管４０の外側へ突出するように挿入固定部２から連続して形成されて、別に人工的に形成された歯冠部５（人工歯部）を支持する。本発明の支台１は、あらゆる根管４０の本数や形状、天然歯の残存形状などに対して、何ら限定無く適用される。
【００１９】
後述するように本発明の支台１は、挿入固定部と支持部とがポリオレフィン樹脂を主体とする樹脂の一体成形品で構成されることを特徴とする。なお主成分とは、５０重量％以上の含有率を有する成分を指す。本発明では、挿入固定部と支持部とをポリプロピレンが５０重量％以上を占めるポリプロピレンを主体とする樹脂の一体成形品とすればさらに好適である。
【００２０】
本発明の支台１、１’の製造方法は、従来からある歯科用支台（支台築造体、支台歯）の製造方法を何ら限定無く使用できる。製造方法の一例は以下のとおりである。まず歯冠部分が欠損した患者の天然歯において、歯根４の根管４０から歯髄を摘出する。そして空洞となった根管４０に対して、清掃や消毒の後に根管充填材７を充填する。これにより根尖が封止される。根管充填材７の材質や充填方法は従来どおりとすればよい。
【００２１】
そして根管４０内の根管充填材７のうちで、根管４０の上方の部分は不要ならば切除する。次に、必要ならば、根管４０において根管充填材７のない部分の形状を、挿入固定部２を挿入するのに適した形状に整える。その場合、例えば根管４０を広げたり、あるいは形状が円筒形状に近づくように、根管４０の壁部を歯科用器具で切削すればよい。
【００２２】
そしていわゆる間接法を用いて支台を作成する。すなわち、例えば、根管４０の形状を整えた後に、印象材（例えば歯科用セメント）によって根管４０（を含む残存天然歯）の印象を採取し、印象から石膏模型を作成する。そして、その模型上で歯科用ワックスで、支台１、１’の型を形成する。
【００２３】
次に、その型を石膏に埋没して石膏が硬化してから、熱湯などでワックスを流して（流蝋）ワックス部分を空洞にする。その空洞に、上述の材料を射出して重合硬化させると支台１，１’が成形される。この支台１，１’を患者の根管４０に装着して、別に作成した歯冠部５を支持部３に装着すればよい。
【００２４】
本発明の支台１、１’を構成する成分の一例としては、上記の成分よりもさらに詳細に、例えば、重量比でポリプロピレン８０％を主成分とし、これにエチレンαオレフィンコポリマー１８％を共重合させて精製したポリプロピレンとすることができる。このポリプロピレンについては、重量比でポリプロピレンホモポリマー［ＣＨ２−ＣＨ（ＣＨ３）］ｍを８０％、エチレンαオレフィンコポリマーとしてエチレンプロピレンコポリマー［ＣＨ２−ＣＨ（ＣＨ３）］ｍ−［ＣＨ２−ＣＨ２］ｎを１８％の割合で使用し、さらに添加剤として、ステアリン酸マグネシウム０．１％、酸化チタン０．０３％、顔料（例えば法定色素であるアルミニウムレーキやベンガラ等、有機及び無機顔料等の中から１つの顔料を選択し、又は複数の顔料を選択・調合して使用する）０．０３％となるように調整する。なお、酸化チタンに代えて酸化鉄を同量配合し、あるいは酸化チタンと酸化鉄を合計で０．０３％となるように配合してもよい。また、エチレンαオレフィンコポリマーとして、エチレンプロピレンコポリマー以外に、例えばエチレンブテン１コポリマーを用いてもよいし、更には、エチレンαオレフィンコポリマーの代わりに、ポリエチレンを例えば１８％含有してもよい。
【００２５】
なお、上記以外の物質が２重量％以下の範囲で不可避的不純物として、又は所定の添加目的の添加剤として、あるいは不可避的不純物と所定の添加剤の合計として入るが、これは本発明の本質的要件及び効果とは関係なく、それらに影響しないものであるから無視してよい。
【００２６】
そして、上記のプロピレンホモポリマー、エチレンプロピレンコポリマー、ステアリン酸マグネシウム、酸化チタン（酸化鉄）及び顔料を混合して共重合させ、精製することにより歯科用支台の樹脂材料を得た。
【００２７】
この歯科用樹脂材料により、例えば図１から図４に示した歯科用支台１、１’を成形する際には、上記方法を使用して容易に加工が可能である。
【００２８】
具体的に、歯科用支台を製造する場合、本発明の歯科用樹脂材料は一般にはペレット状原料とされ、これを汎用樹脂成形機のバレルに入れ、ファーネス温度を１８０℃〜２３０℃に設定して原料を軟化・溶解させ、例えば石膏の型のなかへ射出成形を行う。本発明においては、添加剤としてステアリン酸マグネシウムが配合されているために、樹脂流動性が高く、成形体に対して細部に至るまで精密に再現することが可能である。
【００２９】
このようにして得られた歯科用成形体は、次に列挙するように従来品に比べて極めて有利な特長・特性を備えている。
【００３０】
１．人体での樹脂アレルギー反応が少ない。
２．内分泌撹乱作用物質であるビスフェノールＡの溶出がないため、人体に使用しても安全性が高い。
３．全ての添加剤に対して、この樹脂成分は口腔内での溶出がないため安全性が高く、また、添加剤、顔料についても安全面で心配はない（本発明の歯科用成形樹脂材料の融点は例えば１８０℃程度であるため）。
４．従来の金属を用いて作られる支台の場合、その支台の上から被覆する人工歯牙が樹脂及びセラミック製の歯牙の場合、金属色の支台が透過し不自然であった。本発明の場合、上部を被覆する人工歯牙が前述のものであったとしても、歯牙色を再現した支台である為審美的に損なうことがなく、また上部歯牙色と同様色に染料を加えた樹脂の提供が可能である。本発明品を口腔内に装着する際に使用する歯科用セメントにおいて像影反応が得られる為、本素材自体の像影性は無くとも十分である。
５．ステアリン酸マグネシウムを添加剤として配合することにより、樹脂染色時において顔料が全てにまんべんなく混ざり、染色性が非常に高まる。
６．ステアリン酸マグネシウムを配合することにより、樹脂自体の表面の滑沢度が増し、滑りが良くなるため、義歯床体の脱着に有効的である。
７．酸化チタン（酸化鉄）を添加剤として配合することにより、天然歯に近い自然観のある色合いを再現できる。
８．本発明の歯科用成形体によれば、従来から使用されている歯科用成形樹脂材料（ポリカーボネート、ポリエチレンテレフタレート（ＰＥＴ）、アクリル等）に比べ、機械的強度、曲げ強度、耐熱性に優れているため、破折も生じにくく、かつ非常にコンパクトで口腔内での違和感のない歯科用支台が可能であり、吸水性も従来からの樹脂材料に比べ非常に低いため、吸水による雑菌の繁殖や樹脂物性劣化が極めて少ない。
９．さらに上述の組成の歯科用成形樹脂材料は、比重において他の樹脂よりも軽いため、使用時に口腔内組織への負担が少ない。
１０．本発明の歯科成形樹脂材料は、従来の樹脂材料に比べ、空気中の水分を吸収しにくいため、常温での保管状態においても問題がなく、射出成形時においても水分を除去するために熱乾燥させる必要もなく、作業効率性においても優れている。
１１．なお、本発明の歯科用成形樹脂材料はペレット状のものが一般的であるが、これに限定されるものではなく、シート状、ブロック状等のものであっても良い。
【００３１】
以上のような本発明に係る歯科用成形樹脂材料により成形された歯科用成形体について評価試験を行った。その結果が表１に示されている。
【００３２】
【表１】
2013215394.tif 000003
【００３３】
表１に示すとおり、例えば繰返し折曲げ試験においては、吸水前後を測定した結果、本発明品ではともに他の歯科用樹脂材料よりも優れた結果が得られた。例えば吸水前の繰返し折曲げ試験で、ポリカーボネートは５回で折れ、ポリエチレンテレフタレート（ＰＥＴ）＋ポリエチレンの複合樹脂では１４回で裂け目、３８回で折れ、ポリアミドは４７回で裂け目、１２９回で折れたが、本発明品では曲げている所が白くなるだけで、２００回の折曲げでも裂け目や折損は生じなかった。
【００３４】
また，吸水後の繰返し折曲げ試験では、ポリカーボネートは６回で折れ、ＰＥＴ＋ポリエチレンは１２回で裂け目、５１回で折れ、ポリアミドは５３回で裂け目、１１８回で折れたが、本発明品では曲げている所が白くなるだけで、２００回で裂け目なしであった。また本発明の樹脂材料（成形体）においては曲げ強度が６１．２ＭＰａ、伸度１２ｍｍ以上、吸水率０．１３重量％、溶解率０．１重量％であり、非常に良好な数値が得られた。その他、作業性、着色等の実験結果も、添付するように良好な結果が得られた。
【００３５】
着色の試験に関して補足すれば、表１の下から２段目の「着色ΔＥカレー」とは、カレー粉を溶解した湯中に３７℃で１週間、試料としての樹脂片を浸漬し、その後試料の樹脂片を取り出して、専用の試験機でカレー粉溶液によってどれだけ着色されたかを検査し、その検査結果を数値化したものであり、数値が小さいほど着色の程度が低い、換言すれば変色が少ないことを意味する。また、「着色ΔＥフクシン」とは、カレー粉の代わりに着色料のフクシンを用いて同様の検査を行ったものであり、検査数値が小さいほど変色が少ないことを意味する。これらの結果から明らかなように、本発明品では「着色ΔＥカレー」の検査値が１．２９、「着色ΔＥフクシン」の検査値が５．１９であって、ポリアミドやＰＥＴ＋ポリエチレン等の検査値に比べて充分小さく、変色しにくいことがわかる。
【００３６】
さらに、本発明の成形体に対して耐熱試験も行った。具体的には、本発明の樹脂材料を、射出成形により２０ｍｍ×２０ｍｍ×３ｍｍのサイズの板材に製作し調整し、沸騰水（約１００℃）中に１時間浸漬し、成形体の外観を確認した。その結果、面荒れや白濁等は見られなかった。したがって本発明材料を使用し製造された歯科用支台においても同様の効果が得られる。
【００３７】
本発明の歯科用成形体、及び歯科用樹脂材料の組成を上記のようにして歯科用支台を形成した場合の効果について述べる（以下で％は特に断らない場合は重量比を指す）。ポリプロピレンが６５％未満であると、剥離破折が生じやすくなり、９０％を超えると、樹脂体の膨張による口腔への不適合の問題が生ずる。したがってポリプロピレンは例えば６５〜９０％とすればよい。
【００３８】
また、ポリエチレン又はエチレンαオレフィンコポリマーが７％未満であると、ポリプロピレンの場合と同様に剥離破折が生じやすくなり、逆に２５％を超えると、ポリプロピレンの場合と同様に樹脂体の膨張による口腔への不適合の問題があるので、ポリエチレン又はエチレンαオレフィンコポリマーは例えば７〜２５％の範囲であることが望ましい。
【００３９】
また、ステアリン酸マグネシウムは、顔料、酸化チタン（又は酸化鉄）及び樹脂の相互の撹拌性・混合性を向上させるが、０．０１％未満であると、その効果（染色における撹拌性・混合性の向上効果）が期待できず、逆に２％を超えると、撹拌や混合自体が困難になるため、例えば０．０１〜２％の範囲での添加が望ましい。ここで染色とは、例えば、歯科用支台に用いる際に、天然歯の色に近い色彩に染色することを指す。顔料及び酸化チタン（又は酸化鉄）は色付け（発色）のために添加される。例えば天然歯に近い色を生じさせるには、適切な顔料と酸化チタン（白系）との混合比が調整される。さらに酸化チタンと酸化鉄の双方を所定の顔料に添加して所望の色に樹脂を染色することもできる。
【００４０】
酸化チタン（又は酸化鉄）の含有量は顔料との関係で主に染色をどのようにするかによって定まり、上記ステアリン酸マグネシウムは、それら顔料及び酸化チタン（酸化鉄）と樹脂材料とを均一に混ぜる撹拌性、ひいてはまんべんなく均一に発色させる均一染色性に寄与するということができる。
【００４１】
酸化チタンと酸化鉄の一方又は双方が、重量比で０．００１％未満であると、顔料に対する色調整の役割が果たせず、他方、１％を超えると逆に色調整の機能を逸脱し、また樹脂材料の強度等の物性を阻害するため、０．００１〜１％の範囲に設定される。
【００４２】
顔料の組成については、重量比で０．０００１％未満であると、染色効果が得られず、他方、１％を超えると却って目的とする染色性を損なうし、樹脂材料の物性上も好ましくないので、顔料の配合率は０．０００１〜１％の範囲とする。
【００４３】
さらに望ましい組成の歯科用支台において、重量比率でポリプロピレン７５〜８５％、ポリエチレン又はエチレンαオレフィンコポリマー１５〜２０％の範囲とすることにより、樹脂の剥離破折がさらに発生しにくくかつ樹脂の膨張も抑えられて、例えば根管内への歯科用成形体の寸法適合性・装着適合性が向上する。なお支台における共重合ポリプロピレン樹脂材料の配合比率は７０、８０、あるいは９０重量％以上としてもよい。
【００４４】
また、ステアリン酸マグネシウム０．０３〜０．５％、酸化チタンと酸化鉄の一方又は双方を０．００３〜０．１％、顔料０．００１〜０．１％とすれば、まずステアリン酸マグネシウムの上記範囲の配合により、顔料・酸化チタン(酸化鉄)と樹脂とのいっそう良好な撹拌性、まんべんなく均一な染色性が得られ、さらに酸化チタンと酸化鉄の一方又は双方の配合量、並びに顔料の配合量を上記のとおり設定することにより、歯科用成形体又は歯科用樹脂材料に、上記ステアリン酸マグネシウムとの効果とも相まって、さらに良好な発色・染色効果を付与することができる。
【００４５】
いずれにしても、上記の範囲の歯科用成形体とすることによって、例えば歯科用支台として適切な曲げ強度を有し、樹脂体の射出成形後の冷却時の膨張率を抑え、残存天然歯や人工歯冠に対して精密に適合させることができ、人体に対して適度な硬さを持つ特性が得られた。
【００４６】
本発明の組成を有しない、言い換えれば上記組成の配合範囲から外れると、歯科用成形体や歯科用樹脂材料の物性の観点から言えば、本発明が有する特有の曲げ強度が得られず、折曲げにより白く折り目がつきやすく、（支台自身の、あるいは支台以外の歯牙の）破折を来たし、人体に不向きな非常に割れやすい特性となり、また射出成形後においても膨張率が高まり、残存天然歯や人工歯冠に精密に適合できない状況を来たす結果となる。
【００４７】
また、添加剤としてのステアリン酸マグネシウム及び酸化チタン（酸化鉄）の添加の効果について付言すれば、これらを添加することにより、例えば歯科用支台にふさわしい顔料染色が可能となり、なおかつ射出成形時の樹脂の流動性が増し、細部成形再現度が向上する。その上、本発明に係る歯科用成形体を使用し、口腔内で人工歯冠の着脱を試みた場合には、上述の添加剤によって摩擦による抵抗を軽減させ、すべりが良好となる結果も得られた。したがって、患者が使用する場合において、従来品に比べて、装着や取外しが容易になる。また、本発明の歯科用成形体によれば、吸水性がきわめて低いため雑菌の繁殖が抑えられ、強度が高いから耐久性があり、比重が小さい（軽い）ため装着感がなく、結果的に患者が衛生的、なおかつ快適に、長期に渡り歯科用支台を使用することが可能となった。
【００４８】
本発明の歯科用樹脂材料を用いて歯科用成形体を製造する際には、この樹脂材料を溶融し、一般には射出成形によって所定の歯科用成形体を成形することになる。これによって、前述のように人体に対して樹脂アレルギーが少なく、またビスフェノールＡ等の溶出のない安全性に優れた、歯科用支台を得ることができる。
【符号の説明】
【００４９】
１    支台（歯科用支台）
２    挿入固定部
３    支持部
【図１】
2013215394.tif 000004
【図２】
2013215394.tif 000005
【図３】
2013215394.tif 000006
【図４】
2013215394.tif 000007